(57)【要約】  （ａ）少なくとも１種類のポリエステルポリマーと、（ｂ）エチレン／酢酸ビニルジポリマー、エチレン／酢酸ビニルターポリマー、エチレン／（メタ）アクリル酸アルキルジポリマー、エチレン／（メタ）アクリル酸アルキルターポリマー、官能基を有するエチレンコポリマー、エチレン／酸コポリマー、およびこれらの塩などの少なくとも１種類のエチレンコポリマーを１から３０重量％とを含む組成物から調製されるフィルム、テープ、および溶融紡糸繊維を開示する。このフィルム、テープ、および繊維は、非変性ポリエステル組成物と比較して引張強さおよび破断点伸びなどの引張特性の改良を示す。また、上記繊維から調製される布類および物品を開示する。【特許請求の範囲】
【請求項１】
組成物を含むかまたはそれから調製されるフィルムであって、前記組成物が、（ａ）少なくとも１種類のポリエステルポリマーと、（ｂ）１から３０重量％の少なくとも１種類のＥ／Ｘ／Ｙコポリマーとを含むかまたはそれらから生成され、式中、Ｅがエチレンを含み、Ｘが酢酸ビニルまたは（メタ）アクリル酸アルキルエステルであり、Ｙが一酸化炭素、二酸化硫黄、アクリロニトリル、無水マレイン酸、マレイン酸ジエステル、（メタ）アクリル酸、マレイン酸、マレイン酸モノエステル、イタコン酸、フマル酸、フマル酸モノエステル、これらの塩、アクリル酸グリシジル、メタクリル酸グリシジル、グリシジルビニルエーテル、またはこれらの２種類以上の組合せであり、Ｘが前記Ｅ／Ｘ／Ｙコポリマーの０から５０重量％存在し、Ｙが前記Ｅ／Ｘ／Ｙコポリマーの０から３５重量％存在し、このＸおよびＹの重量％は両方が０であることはできず、Ｅがその残りであり、前記少なくとも１種類のＥ／Ｘ／Ｙコポリマーが好ましくはエチレン／アクリル酸アルキルコポリマーであって前記エチレン／アクリル酸アルキルコポリマー中のアクリル酸アルキルが約５から約４０重量％、好ましくは約１０から約３５重量％の範囲にあることを特徴とするフィルム。
【請求項２】
前記アクリル酸アルキルが、アクリル酸メチル、アクリル酸エチル、アクリル酸ブチル、またはこれらの２種類以上の組合せであり、好ましくはアクリル酸メチルであることを特徴とする請求項１に記載のフィルム。
【請求項３】
成分（ｂ）が５から１０重量％の量で存在することを特徴とする請求項１または２に記載のフィルム。
【請求項４】
（ｃ）０．０１から２０、好ましくは０．１から１５、または５から１０重量％の少なくとも１種類の充填剤、艶消剤、熱および紫外線安定剤、紫外線吸収剤、帯電防止剤、停止剤（ｔｅｒｍｉｎａｔｉｎｇ  ａｇｅｎｔｓ）、蛍光増白剤、顔料、または他の添加剤をさらに含むことを特徴とする請求項１、２、または３に記載のフィルム。
【請求項５】
前記フィルムが、（１）前記組成物を急冷用の冷却水槽中またはチルドロール上に押し出すか、または（２）前記組成物を環状ダイを通して押出してチューブ状インフレートフィルム（ｔｕｂｕｌａｒ  ｂｌｏｗｎ  ｆｉｌｍ）にし、空冷による急冷（ａｉｒ−ｑｕｅｎｃｈｅｄ）によって生成されることを特徴とする請求項１、２、３、または４に記載のフィルム。
【請求項６】
前記組成物が、管形反応器（ｔｕｂｕｌａｒ  ｒｅａｃｔｏｒ）で生成されるエチレン／アクリル酸アルキルコポリマーを含むことを特徴とする請求項５に記載のフィルム。
【請求項７】
請求項１、２、３、４、５、または６に記載のフィルムを細断することによって生成されることを特徴とするテープ。
【請求項８】
請求項７に記載のテープを延伸することによって生成されることを特徴とする繊維。
【請求項９】
請求項７に記載のテープまたは請求項８に記載の繊維を含むかまたはそれから調製されることを特徴とする織物または編物。
【請求項１０】
請求項１、２、３、４、または５に記載の組成物を含むかまたはそれから調製されることを特徴とする繊維または溶融紡糸繊維。
【請求項１１】
請求項９に記載の繊維または溶融紡糸繊維を含むかまたはそれから調製されることを特徴とする織物、不織布、または編物。
【請求項１２】
請求項１１に記載の織物、不織布、または編物を含むかまたはそれから調製されることを特徴とする物品。
【請求項１３】
前記物品が、おむつ、成人の失禁用製品、女性用衛生製品、医療用衣料品、個人の保護装具、衛生保護備品、詰物、耐久紙、雑巾、包装紙、横断幕、カーペット基布、地盤用シート、農業用シート、室内装飾材料、衣料品、フィルター、ライナー（ｌｉｎｅｒ）、建設用ラップ、屋根ふき用の膜、防水シート、帆、ボート・トップ（ｂｏａｔ  ｔｏｐ）、覆い、天幕、テント、脱出スライド、天蓋、横断幕、建築用の膜、機械ベルト、スーツケースまたは梱包材料のライナー、袋地、ブックカバー、履物、建設用ネット、産業用ネット、コード、撚り糸、ロープ、靴ひも、革ひも（ｓｔｒａｐ）、魚網、荷役ネット（ｃａｒｇｏ  ｎｅｔ）、カーペットのふさ飾り、人工芝、マット材料、ストラッピング（ｓｔｒａｐｐｉｎｇ）、または接着テープであることを特徴とする請求項１２に記載の物品。
【発明の詳細な説明】
【技術分野】
【０００１】
本発明は、エチレンコポリマーで変性したポリエステルのブレンドを含むまたはそれから生成されるフィルム、テープ、および繊維に関し、この変性ポリエステルを含む溶融紡糸繊維を含むまたはそれから調製される不織布に関する。
【背景技術】
【０００２】
ポリエステルを含む配向フィルムは、当業界で知られている複数の方法（例えばキャストフィルム押出またはインフレートフィルム押出）により融解ポリマーから成形することができる。フィルムは、テンション装置で縦方向に熱延伸し、アニールすることによって一方向に配向することができる。フィルムはまた、適切なテンション装置により二方向（縦方向および横方向）に配向することもできる。配向したフィルムは、種々さまざまな包装用途に役立つ。
【０００３】
またテープは、押出ポリエステルフィルムから調製することができる。フラットフィルムを冷却水槽中または急冷用チルドロール上に押出することができる。別法ではチューブ状インフレートフィルム（ｔｕｂｕｌａｒ  ｂｌｏｗｎ  ｆｉｌｍ）を環状ダイを通して押出し、空冷による急冷（ａｉｒ−ｑｕｅｎｃｈｅｄ）を行うこともできる。次いでこの急冷したフィルムをナイフで細断してテープにする。次いでこのテープをテンション装置で縦方向に熱延伸し、その管理された幅（例えば約１ｃｍから約５ｃｍ）を有する延伸テープをアニールすることによって元の長さの数倍まで延伸（すなわち一軸延伸）する。これらポリエステルテープは複数の用途に使用することができる。例えばこれらテープに様々な適切な接着剤を塗布して接着テープを調製することができる。
【０００４】
ポリエステルを含む繊維は、溶融紡糸、遠心紡糸、およびメルトブロー成形を含めた当業界で知られている複数の方法により融解ポリマーから直接成形することができる。これら溶融紡糸またはメルトブロー成形した繊維は、カーペット基布、農業用シート、および地盤用シートなどの用途に適した不織布に使用することができる。
【０００５】
これらのポリエステル繊維は、撚糸またはロープに、あるいはカーペット用ヤーンの調製用に使用することができる。ポリエステルヤーンはまた、織りまたは編んで防水シート、ライナー（ｌｉｎｅｒ）、横断幕、袋地、カーペット基布、農業用シート、および地盤用シートなどの用途に用いられる布にすることができる。
【０００６】
引張破断荷重、テナシティ（引張破断応力）、および破断点伸びなどの機械的性質の改良された配向ポリエステルのフィルム、テープ、および繊維が提供されることが望ましい。
【０００７】
延伸スリットフィルムのコストを低減するにはそのテープのデニールを下げ（幅は同様で厚さが薄い）、かつ／またはそのポリエステル配合においてＣａＣＯ３などの不活性充填剤の量を増すことが望ましい。
【０００８】
フィルムおよび繊維の調製に用いられる通常のポリエステル組成物に関しては上記目的を達成することはかなり難しい。高延伸比かつ低デニールであるほど容認できない物理的特性の損失を引き起こす恐れがある。高延伸比におけるポリエステルテープの望ましくないフィブリル化が克服されることが望ましい。
【０００９】
機械的性質の改良されたポリエステル繊維はポリエステルに少量の添加剤を加えることにより調製されている。例えば、特許文献１、特許文献２、特許文献３、特許文献４、米国特許公報（特許文献５）、および非特許文献１を参照されたい。
【００１０】
【特許文献１】欧州特許第８０２７４Ｂ１号明細書
【特許文献２】欧州特許第３５７９６Ｂ１号明細書
【特許文献３】欧州特許第４１３２７Ｂ１号明細書
【特許文献４】欧州特許第４７４６４Ｂ２号明細書
【特許文献５】米国特許第６，１６５，６１０号明細書
【特許文献６】米国特許第４，３５１，９３１号明細書
【特許文献７】米国特許第５，０２８，６７４号明細書
【特許文献８】米国特許第２，８９７，１８３号明細書
【特許文献９】米国特許第３，３５０，３７２号明細書
【特許文献１０】米国特許第３，７５６，９９６号明細書
【特許文献１１】米国特許第５，５３２，０６６号明細書
【特許文献１２】米国特許第３，２７８，６６３号明細書
【特許文献１３】米国特許第３，３３７，６６５号明細書
【特許文献１４】米国特許第３，４５６，０４４号明細書
【特許文献１５】米国特許第４，５９０，１０６号明細書
【特許文献１６】米国特許第４，７６０，１１６号明細書
【特許文献１７】米国特許第４，７６９，４２１号明細書
【特許文献１８】米国特許第４，７９７，２３５号明細書
【特許文献１９】米国特許第４，８８６，６３４号明細書
【非特許文献１】ジャーナル・オブ・アプライド・ポリマー・サイエンス（Ｊｏｕｒｎａｌ  ｏｆ  Ａｐｐｌｉｅｄ  Ｐｏｌｙｍｅｒ  Ｓｃｉｅｎｃｅ），１９８６，３１（８）、２７５３〜６８
【非特許文献２】リチャード・Ｔ・チュウ（Ｒｉｃｈａｒｄ  Ｔ．  Ｃｈｏｕ）、ミミ・Ｙ・ニーティング（Ｍｉｍｉ  Ｙ．Ｋｅａｔｉｎｇ）、およびレスター・Ｊ・ヒューズ（Ｌｅｓｔｅｒ  Ｊ．Ｈｕｇｈｅｓ）「高圧管法で作製される高可撓性ＥＭＡ（“Ｈｉｇｈ  Ｆｌｅｘｉｂｉｌｉｔｙ  ＥＭＡ  ｍａｄｅ  ｆｒｏｍ  Ｈｉｇｈ  Ｐｒｅｓｓｕｒｅ  Ｔｕｂｕｌａｒ  Ｐｒｏｃｅｓｓ”）」、年次技術会議−プラスチック技術者協会（Ａｎｎｕａｌ  Ｔｅｃｈｎｉｃａｌ  Ｃｏｎｆｅｒｅｎｃｅ−Ｓｏｃｉｅｔｙ  ｏｆ  Ｐｌａｓｔｉｃｓ  Ｅｎｇｉｎｅｅｒｓ）（２００２年）、第６０回（第２巻）、ｐ．１８３２〜１８３６、コード：ＡＣＰＥＤ４  ＩＳＳＮ：０２７２−５２２３；ＡＮ２００２：５７２８０９；ＣＡＰＬＵＳ
【非特許文献３】「合成ポリマーから作られる繊維（Ｆｉｂｅｒｓ  ｆｒｏｍ  Ｓｙｎｔｈｅｔｉｃ  Ｐｏｌｙｍｅｒｓ）」ローランド・ヒル（Ｒｏｗｌａｎｄ  Ｈｉｌｌ）編、ニューヨーク州エルゼビア・パブリシング・カンパニー（Ｅｌｓｅｒｖｉｅｒ  Ｐｕｂｌｉｓｈｉｎｇ  Ｃｏ．，ＮＹ）、１９５３年
【発明の開示】
【課題を解決するための手段】
【００１１】
本発明は、（ａ）少なくとも１種類のポリエステルポリマーと、（ｂ）１から３０重量％の少なくとも１種類のエチレン／アクリル酸アルキルコポリマーとを含むかまたはこれらから作られる組成物を含む、あるいはこの組成物から作られるフィルムを含む。
【発明を実施するための最良の形態】
【００１２】
本発明は、引張破断荷重、テナシティ（引張破断応力）、および破断点伸び（％）などの望ましい機械的性質を有する延伸ポリエステルフィルムまたはテープ、あるいはテナシティおよび破断点伸び（％）を有する溶融紡糸ポリエステル繊維に関する。これらの向上は、そのフィルムおよび繊維の調製に使用するポリエステル配合中に、エチレン／酢酸ビニルジポリマー、エチレン／酢酸ビニルターポリマー、エチレン／（メタ）アクリル酸アルキルジポリマー、エチレン／（メタ）アクリル酸アルキルターポリマー、官能基を有するエチレンコポリマー、エチレン／酸コポリマー、およびこれらの塩などの小割合（約１から約３０重量％、あるいは１から約１５重量％）のエチレンコポリマーを混ぜることによって達成することができる（これらのポリエステル配合物は、任意選択的にＣａＣＯ３などの充填剤、およびＵＶ安定剤、顔料などの添加剤から選択される他の材料を含有することができる）。ポリエステル樹脂の加工性は、エチレンコポリマーにポリエステルをブレンドすることにより融解ポリエステル樹脂の溶融強度を増すことによって改善することができる。これらのブレンドは、従来のポリエステルフィルムおよび繊維を凌ぐフィルムおよび繊維の延伸性の改良、ならびに製造中に準備されるテープの絞り性を実現することができる（すなわちこれらのブレンドは、テープのフィブリル化を全くないかまたは少なくしながら延伸比を増すことを可能にすることができる）。
【００１３】
好ましい実施形態は、（ａ）少なくとも１種類のポリエステルポリマー、および（ｂ）１から３０重量％の少なくとも１種類のエチレン／アクリル酸アルキルコポリマーを含むかまたはこれらから生成される組成物から調製されるフィルムである。このエチレン／アクリル酸アルキルコポリマーは、１から３０重量％の少なくとも１種類のＥ／Ｘ／Ｙコポリマーを含むことができる。式中、Ｅはエチレンを含み、Ｘは酢酸ビニルおよび（メタ）アクリル酸アルキルエステルからなる群から選択されるモノマーであり、Ｙは、一酸化炭素、二酸化硫黄、アクリロニトリル、無水マレイン、マレイン酸ジエステル、（メタ）アクリル酸、マレイン酸、マレイン酸モノエステル、イタコン酸、フマル酸、フマル酸モノエステル、ならびにこれらの塩類、アクリル酸グリシジル、メタアクリル酸グリシジル、ならびにグリシジルビニルエーテルからなる群から選択される１種類または複数種類の追加のコモノマーであり、ＸはＥ／Ｘ／Ｙコポリマーの０から５０重量％であり、ＹはＥ／Ｘ／Ｙコポリマーの０から３５重量％であり、ただしＸおよびＹの重量％は両方が０であることはできず、Ｅがその残りである。
【００１４】
本発明はまた、そのフィルムから調製されるスリットフィルムテープを提供する。
【００１５】
本発明はさらに、（ａ）少なくとも１種類のポリエステルポリマー、および（ｂ）１から１５重量％の少なくとも１種類のＥ／Ｘ／Ｙコポリマー（Ｅ、Ｘ、およびＹは上記で開示したものと同一であってもよい）を含む組成物を含むかまたはこの組成物から調製される溶融紡糸繊維を提供する。
【００１６】
また好ましい実施形態は、（ａ）少なくとも１種類のポリエステルポリマー、および（ｂ）１から１５重量％の少なくとも１種類の上記で開示したエチレン／アクリル酸アルキルコポリマーを含む組成物を含むかまたはこの組成物から調製される溶融紡糸繊維である。
【００１７】
さらに、上記で開示した溶融紡糸繊維を含むかまたはこの溶融紡糸繊維から調製される不織布を提供する。
【００１８】
本発明はまた、前述の組成物がさらに（ｃ）充填剤、艶消剤、熱および紫外線安定剤、紫外線吸収剤、帯電防止剤、停止剤（ｔｅｒｍｉｎａｔｉｎｇ  ａｇｅｎｔｓ）、蛍光増白剤、顔料、および他の添加剤からなる群から選択される０．０１から２０重量％の少なくとも１種類の追加の成分を含むフィルム、スリットフィルムテープ、繊維（例えば溶融紡糸繊維）、および不織布を提供する。
【００１９】
これら熱可塑性組成物は、加圧下で加熱した場合に流動することができる高分子材料である。メルトインデックス（ＭＩ）は、制御された温度および圧力条件下で指定された毛管を通過するポリマーの質量流量である。本明細書中で報告するメルトインデックスは、ＡＳＴＭ１２３８に従って２１６０ｇの分銅を用いて１９０℃で求められ、ＭＩの値は１０分当たりのグラム数で報告される。
【００２０】
さきに示したとおり本発明のフィルム、テープ、および繊維は、エチレンコポリマーで変性したポリエステル樹脂を含む組成物から調製される。
【００２１】
これらポリエステルポリマー樹脂には、フィルムまたは繊維を形成するのに適したジオールと二塩基酸（またはそれらの誘導体）の縮合から得られるポリマーが挙げられる。主要酸成分としては芳香族ジカルボン酸を含むポリエステルに注目すべきである。例には、ポリエチレンテレフタラート、ポリテトラメチレンテレフタラート、ポリシクロヘキサン−ジメチレンテレフタラート、およびポリエチレン−２，６−ナフタレンジカルボキシラートが挙げられる。これらのポリエステルはまた、第三成分として別のアルコールあるいはイソフタル酸またはスルホイソフタル酸５−ナトリウムなどの別のジカルボン酸のいずれかと共重合させたコポリマーであることもできる。これらポリエステルの２種類以上の混合物もまた使用することができる。本明細書中で用いる場合、用語「ポリエステル」は上記ポリマーのいずれかまたはすべてを総称的に指すのに用いる。特に好ましいポリエステルは、ポリエチレンテレフタラート（ＰＥＴと略記する）である。ポリエステル類およびそれらの調製方法は当業界でよく知られている。好ましくは本明細書中で使用されるポリエステルは、固有粘度（ＩＶ）が０．５と１．１の間（ｏ−クロロフェノールに溶かした８％溶液を用いて温度２５℃で求められる）である。
【００２２】
本明細書中で述べたポリエステル変性剤として用いられるエチレンコポリマーには、エチレン／酢酸ビニルジポリマー、エチレン／酢酸ビニルターポリマー、エチレン／（メタ）アクリル酸アルキルジポリマー、エチレン／（メタ）アクリル酸アルキルターポリマー、官能基を有するエチレンコポリマー、エチレン／酸コポリマー、およびこれらの塩が挙げられる。
【００２３】
さきに示したとおりこれらのエチレンコポリマーはＥ／Ｘ／Ｙコポリマーと定義することができ、Ｅはエチレンを含み、Ｘは酢酸ビニルおよび（メタ）アクリル酸アルキルエステルからなる群から選択されるコモノマーであり、Ｙは１種類または複数種類の追加のコモノマーである。
【００２４】
用語「エチレン／酢酸ビニルジポリマー」には、エチレンと酢酸ビニルの共重合から得られるコポリマーが含まれる。
【００２５】
用語「エチレン／酢酸ビニルターポリマー」には、エチレン、酢酸ビニル、および追加のコモノマーの共重合から得られるコポリマーが含まれる。
【００２６】
エチレン／酢酸ビニルコポリマー中に取り込まれる酢酸ビニルコモノマーの相対量は、コポリマー全体の数重量％から４０重量％もの量まで、またはさらに多い量まで原則として幅広く変えることができる。
【００２７】
用語「（メタ）アクリル酸」および略語「（Ｍ）ＡＡ」は、メタクリル酸および／またはアクリル酸を意味する。同様に用語「（メタ）アクリル酸エステル」および「（メタ）アクリル酸アルキル」は、メタクリル酸および／またはアクリル酸のエステルを意味し、好ましくはそのアルキル部分は１個から６個の炭素原子を含有する。アクリル酸アルキルの例には、アクリル酸メチル（ＭＡと略記する）、アクリル酸エチル（ＥＡと略記する）およびアクリル酸ブチル（ＢＡと略記する）が挙げられる。
【００２８】
用語「エチレン／（メタ）アクリル酸アルキルジポリマー」には、エチレンと（メタ）アクリル酸アルキルの共重合で得られるコポリマーが挙げられる。
【００２９】
用語「エチレン／（メタ）アクリル酸アルキルターポリマー」には、エチレン、（メタ）アクリル酸アルキル、および追加のコモノマーの共重合で得られるコポリマーが挙げられる。
【００３０】
エチレン／アクリル酸アルキルコポリマー中に取り込まれるアクリル酸アルキルコモノマーの相対量は、コポリマー全体の数重量％から４０重量％もの量まで、またはさらに多い量まで幅広く変えることができる。同様にこのアルキル基の選択は、簡単なメチル基から場合によっては著しい分枝のある炭素原子６個のアルキル基までこの場合もまた原則として幅広く変えることができる。アクリル酸アルキルエステル中に存在するこのアルキル基の相対量および選択は、その得られるコポリマーを熱可塑性組成物中の極性ポリマー成分としてどんな状態でまたどの程度まで考慮すべきかの一助となると考えることができる。
【００３１】
好ましくはこのアクリル酸アルキルコモノマー中のアルキル基は１個から４個の炭素原子を有し、このアクリル酸アルキルコモノマーはそのターポリマーの５から３０、好ましくは１０から２５重量％の濃度範囲を有する。最も好ましくはこのアクリル酸アルキルコモノマー中のアルキル基はメチルである。
【００３２】
Ｘコモノマーがこのポリマー組成物の極性に寄与するのに加えて、そのエチレンコポリマー中に存在するＹコモノマーの相対量および選択は、その得られるコポリマーを熱可塑性組成物中の極性ポリマー成分としてどんな状態でまたどの程度まで考慮すべきかの一助となると考えることができる。さきに示したとおりＹコモノマーはまた、それがエチレンコポリマー全体の極性に寄与するのに加えてこのコポリマーに官能性を与える（官能基を有するエチレンコポリマーを形成するために）ことができる。
【００３３】
有用なＹはアクリル酸またはメタクリル酸であることができる。エチレンなどのオレフィンと、アクリル酸またはメタクリル酸などの不飽和カルボン酸とのコポリマーは、本発明の文脈ではエチレン／酸コポリマーと呼ぶ。例えば「エチレン／（メタ）アクリル酸（Ｅ／（Ｍ）ＡＡと略記する）」は、エチレン（Ｅと略記する）／アクリル酸（ＡＡと略記する）および／またはメタクリル酸（ＭＡＡと略記する）のコポリマーを意味する。本発明で有用なエチレン／酸コポリマーには、約２から約３０重量％の（Ｍ）ＡＡを有するＥ／（Ｍ）ＡＡジポリマーが挙げられる。本発明の文脈ではこれらのコポリマーは、Ｘの重量％が０であり、Ｙが約２から約３０重量％の重量％を有するアクリル酸またはメタクリル酸であり、残りがエチレンであるＥ／Ｘ／Ｙコポリマーと定義することができる。
【００３４】
エチレン／酸コポリマーはまた、（メタ）アクリル酸アルキル類から選択される追加のコモノマーを含有するターポリマーであることもできる。これらの酸ターポリマーは、そのα−オレフィンがエチレンである場合にはＥ／Ｘ／Ｙコポリマーと記述することができ、式中、Ｅはエチレンであり、Ｘはアクリル酸またはメタクリル酸のＣ１からＣ８アルキルエステルからなる群から選択され、Ｙはアクリル酸またはメタクリル酸である。ＸおよびＹについては、Ｘは一般にそのターポリマーの約５０重量％まで、Ｙは一般にそのポリマーの約３５重量％までの広範囲の割合で存在することができる。これらのエチレン／酸ターポリマーには、例えばエチレン／（メタ）アクリル酸ｎ−ブチル／メタクリル酸ターポリマーと、エチレン／（メタ）アクリル酸イソ−ブチル／（メタ）アクリル酸ターポリマーと、エチレン／（メタ）アクリル酸メチル／（メタ）アクリル酸ターポリマーと、エチレン／（メタ）アクリル酸エチル／（メタ）アクリル酸ターポリマーが挙げられる。
【００３５】
前述のエチレン／酸コポリマーは、少なくとも一部を中和して金属塩にすることができる。リチウム、ナトリウム、カリウム、マグネシウム、カルシウム、または亜鉛などの少なくとも１種類のアルカリ金属、遷移金属、またはアルカリ土類金属の陽イオン、あるいはこのような陽イオンの組合せは、そのコポリマー中の酸性基の一部分を中和して、特性の向上を示す熱可塑性樹脂を得るために用いられる。これらの中和した酸コポリマーは、一般にイオノマー樹脂（「イオノマー」）と呼ばれる。
【００３６】
本発明において有用なイオノマーには、約２から約３０重量％の（Ｍ）ＡＡを有するＥ／（Ｍ）ＡＡジポリマーから調製されるものを挙げることができる。本発明の文脈ではこれらのコポリマーは、Ｘの重量％が０であり、Ｙが約２から約３０重量％の重量％を有するアクリル酸またはメタクリル酸であり、その残りがエチレンであり、上記アルカリ金属、アルカリ土類金属、または遷移金属の陽イオンの少なくとも１種類によって少なくとも一部中和されているＥ／Ｘ／Ｙコポリマーと定義することができる。陽イオンは、リチウム＊、ナトリウム＊、カリウム、マグネシウム＊、カルシウム、バリウム、鉛、スズ、または亜鉛＊（＊は好ましい陽イオンを指す）、またはこのような陽イオンの組合せからなる群から選択される。
【００３７】
様々なイオノマー樹脂が、本願特許出願人により商標「サーリン（Ｓｕｒｌｙｎ）（登録商標）」で、エクソン・コーポレーション（Ｅｘｘｏｎ  Ｃｏｒｐｏｒａｔｉｏｎ）により商標「エスコール（Ｅｓｃｏｒ）（登録商標）」および商品名「ロテック（ｌｏｔｅｋ）」で販売されている。
【００３８】
本明細書中で用いる用語「官能基を有するエチレンコポリマー」は、例えば共有結合により他の成分と反応することができる、酸無水物およびエポキシドなどの反応性官能基を含んでいるエチレンのコポリマーを表す。
【００３９】
本発明において有用なＥ／Ｘ／Ｙコポリマー中のＹ成分として、例えばメチル、エチル、ｎ−プロピル、イソプロピル、およびｎ−ブチルアルコールなどのＣ１〜Ｃ４アルコールのエステルを含めたマレイン酸ジエステルまたはモノエステル（マレイン酸半エステル）もまた適している。好ましくはこのエチレン／マレイン酸エステルコポリマーには無水マレイン酸が挙げられる。また好ましくはこのエチレン／マレイン酸エステルコポリマーにはマレイン酸半エステルが挙げられる。
【００４０】
無水マレイン酸をグラフトしたエチレンコポリマー（マレイン酸処理ポリエチレン）は、ポリエチレンなどのエチレンコポリマーが無水マレイン酸で処理されているものであり、当業界で相溶化剤として知られている。本明細書中で述べるグラフト化Ｅ／Ｘ／Ｙコポリマーには、そのコポリマーの密度を変えるためにＥ成分の一部がエチレンとは違うブテン、ヘキセン、またはオクタンなどのα−オレフィンを含んでいるコポリマーが挙げられる。無水マレイン酸で変性した線状高密度ポリエチレンの例は、クロンプトン・コーポレーション（Ｃｒｏｍｐｔｏｎ  Ｃｏｒｐｏｒａｔｉｏｎ）から入手できる商標ポリボンド（Ｐｏｌｙｂｏｎｄ）（登録商標）３００９で販売されている製品である。同様のマレイン酸処理ポリオレフィンが、本願特許出願人から入手できる商標フサボンド（Ｆｕｓａｂｏｎｄ）（登録商標）で販売されている。好ましいグラフトＥ／Ｘ／Ｙコポリマーは、無水マレイン酸が約０．３から約２重量％の範囲で取り込まれているものである。
【００４１】
無水マレイン酸などの反応性官能基を含むエチレンコポリマーはまた、高圧ラジカル法により容易に得ることができる。このようなコポリマーの調製に用いるのに適した高圧法は、例えば米国特許公報（特許文献６）に開示されている。これは、無水マレイン酸官能基を有するポリマーを作るのに伝統的に用いられているグラフト化の第２工程段階をなくす。これに加えてこの方法を用いてグラフト化によるよりもより容易に２重量％を超える高いレベルまで無水マレイン酸の取込みが達成される。エチレンと、この方法により調製される官能性コモノマーとから調製される好ましいコポリマーは、そのコポリマーが官能性コモノマーを約３重量％から約１５重量％含むものである。高圧オートクレーブ中で直接合成されるエチレン／無水マレイン酸（Ｅ／ＭＡＨ）またはエチレン／マレイン酸水素エチル（また、エチレン／マレイン酸モノエステルすなわちＥ／ＭＡＭＥとして知られる）コポリマーなどのコポリマーに注目すべきである。
【００４２】
また好適なＹは、アクリル酸グリシジル、メタクリル酸グリシジル、またはグリシジルビニルエーテルなどのエポキシ官能基を有するエチレンコモノマー（すなわち２，３−エポキシ−１−プロパノールから誘導される部分を含有するコモノマー）であることもできる。
【００４３】
エポキシ官能基を有する好ましいエチレンコモノマーは、式Ｅ／Ｘ／Ｙであって、Ｅがエチレンから誘導されるコポリマー単位−（ＣＨ２ＣＨ２）−であり、Ｘがコポリマー単位−（ＣＨ２ＣＲ１Ｒ２）−−であり、式中Ｒ１が水素またはメチルであり、Ｒ２が炭素原子１個から１０個のカルボアルコキシか、またはアセチルオキシであり（Ｘは例えば、アクリル酸アルキルまたはメタクリル酸アルキルから誘導される）、Ｙがコポリマー単位−−（ＣＨ２ＣＲ３Ｒ４）−−であり、式中Ｒ３が水素またはメチルであり、Ｒ４がカルボグリシドキシまたはグリシドキシである（Ｙは例えば、アクリル酸グリシジル、メタクリル酸グリシジル、またはグリシジルビニルエーテルから誘導される）式によって表すことができる。
【００４４】
好ましいＥ／Ｘ／Ｙコポリマーは、Ｘが上記Ｅ／Ｘ／Ｙコポリマーの５から５０重量％であり、Ｙが上記Ｅ／Ｘ／Ｙコポリマーの０．３から１５重量％であり、Ｅがその残りであるものである。
【００４５】
より好ましくはグリシジル部分（例えば、アクリル酸グリシジルまたはメタクリル酸グリシジル）を含有するこのコモノマーが、そのエポキシ官能基を有するエチレンコポリマーの全重量の約０．３（または約０．５）重量％から約８（または約１０または約１２）重量％であり、かつこのアクリル酸アルキルが約５から約４０（好ましくは約２０から約４０または約２５から約３５）重量％である。
【００４６】
エチレン／アクリル酸メチル／メタクリル酸グリシジル（Ｅ／ＭＡ／ＧＭＡ）、エチレン／アクリル酸エチル／メタクリル酸グリシジル（Ｅ／ＥＡ／ＧＭＡ）、およびエチレン／アクリル酸ｎ−ブチル／メタクリル酸グリシジル（Ｅ／ｎ−ＢＡ／ＧＭＡ）などのコポリマーに注目すべきである。
【００４７】
また、このエポキシド含有モノマー、より好ましくはグリシジル含有モノマーは、モノマーの誘発反応によって反応剤コポリマー中に取り込まれ、グラフト重合によりポリマー上にグラフトされていないことが好ましい。
【００４８】
また好適なＹは、一酸化炭素、二酸化硫黄、アクリロニトリル、またはこれらの２種類以上の組合せなどのコモノマーであることができる。エチレン／アクリル酸メチル／一酸化炭素（Ｅ／ＭＡ／ＣＯ）、エチレン／アクリル酸エチル／一酸化炭素（Ｅ／ＥＡ／ＣＯ）、エチレン／アクリル酸ｎ−ブチル／一酸化炭素（Ｅ／ｎ−ＢＡ／ＣＯ）、およびエチレン／酢酸ビニル／一酸化炭素（Ｅ／ＶＡ／ＣＯ）などのターポリマーに注目すべきである。
【００４９】
用語「エチレン／アクリル酸アルキルコポリマー」には、エチレンと、そのアルキル部分が１個から６個の炭素原子を含有するアクリル酸アルキルとのコポリマーが含まれる。アクリル酸アルキルの例には、アクリル酸メチル、アクリル酸エチル、およびアクリル酸ブチルが挙げられる。「エチレン／アクリル酸メチル（ＥＭＡと略記する）」は、エチレン（Ｅと略記する）とアクリル酸メチル（ＭＡと略記する）のコポリマーを意味する。「エチレン／アクリル酸エチル（ＥＥＡと略記する）」は、エチレン（Ｅと略記する）とアクリル酸エチル（ＥＡと略記する）のコポリマーを意味する。「エチレン／アクリル酸ブチル（ＥＢＡと略記する）」は、エチレン（Ｅと略記する）とアクリル酸ブチル（ＢＡと略記する）のコポリマーを意味する。
【００５０】
エチレン／アクリル酸アルキルコポリマー中に取り込まれるアクリル酸アルキルコモノマーの相対量は、コポリマー全体の数重量％から４０重量％もの量まで、またはさらに多い量まで幅広く変えることができる。同様にこのアルキル基の選択は、簡単なメチル基から場合によっては著しい分枝のある炭素原子６個のアルキル基までこの場合もまた原則として変えることができる。アクリル酸アルキルエステル中に存在するこのアルキル基の相対量および選択は、その得られるコポリマーを熱可塑性組成物中の極性ポリマー成分としてどんな状態でまたどの程度まで考慮すべきか確定することと考えることができる。
【００５１】
好ましくはこのアクリル酸アルキルコモノマー中のアルキル基は１個から４個の炭素原子を有し、このアクリル酸アルキルコモノマーはそのエチレン／アクリル酸アルキルコポリマーの５から４０重量％（あるいは３０重量％）、好ましくは１０から３５重量％（あるいは２５重量％）の濃度範囲を有することができる。最も好ましくはこのアクリル酸アルキルコモノマー中のアルキル基はメチルである。
【００５２】
エチレン／アクリル酸アルキルコポリマーは、オートクレーブまたは管形反応器（ｔｕｂｕｌａｒ  ｒｅａｃｔｏｒ）のどちらかを用いて当ポリマー業界でよく知られている方法により調製することができる。この共重合はオートクレーブ中で連続工程として行うことができる。すなわちエチレン、アクリル酸アルキル、および任意選択的にメタノールなどの溶媒（米国特許公報（特許文献７）参照）を開始剤と一緒に、米国特許公報（特許文献８）に開示されている型の攪拌式オートクレーブに連続的に供給する。この添加の速度は、重合温度、圧力、使用されるアクリル酸アルキルモノマー、およびそのコポリマーの目的組成物を得るのに必要な反応混合物中のモノマーの濃度などの変数に左右される可能性がある。幾つかの事例では分子量を制御するためにプロパンなどのテロゲンを使用することが望ましいこともある。この反応混合物は連続的にオートクレーブから取り出される。反応混合物が反応容器を出た後、このコポリマーを通常の手段、例えば非重合材料および溶媒を減圧下かつ高温において気化することによって未反応モノマーおよび溶媒（溶媒を用いた場合）から分離する。
【００５３】
管形反応器で生成されるエチレン／アクリル酸アルキルコポリマーは、より普通のオートクレーブで生成される当業界で一般に知られているようなエチレン／アクリル酸アルキルコポリマーと区別することができる。したがって用語または語句「管形反応器で生成される」エチレン／アクリル酸アルキルコポリマーは、本発明の目的では管形反応器中などで高圧かつ高温で生成されるエチレンコポリマーを意味し、それぞれのエチレンおよびアクリル酸アルキルコモノマーの異なる反応速度に内在する影響をこの管形反応器内の反応流路に沿ってそれらモノマーを意図的に導入することにより緩和または一部補償する。当業界で一般に認められているようにこのような管形反応器による共重合技術は、ポリマー主鎖に沿ってより大きな相対的不均質度（コモノマーの塊状の分布がより多い）を有するコポリマーを生成することができ、長鎖分枝の存在を低減させる傾向があり、高圧攪拌式オートクレーブ反応器中において同一のコモノマー比で生成されるコポリマーよりも高い融点を特徴とするものを生成することができる。管形反応器で生成されるエチレン／アクリル酸アルキルコポリマーは、オートクレーブで生成されるエチレン／アクリル酸アルキルコポリマーよりも一般に剛性でかつ弾性がある。
【００５４】
この性質をもつ管形反応器で生成されるエチレン／アクリル酸アルキルコポリマーは、本願特許出願人から市販されている。
【００５５】
さきに述べた管形反応器によるエチレン／アクリル酸アルキルコポリマーの実際の製造は、好ましくはその管に沿って反応剤コモノマーの追加の導入を伴う高温の高圧管形反応器中であり、単に攪拌式高温高圧オートクレーブ型反応器中での製造ではない。しかしながら類似のエチレン／アクリル酸アルキルコポリマー材料は、米国特許公報（特許文献９、特許文献１０、および特許文献１１）中に教示されるようにコモノマーの置換を反応剤コモノマーのマルチゾーンへの導入により達成する一連のオートクレーブ反応器中で生成することができ、それ自体これらの高融点材料は本発明の目的にとって均等物とみなすことができる。
【００５６】
通常のオートクレーブで生成されるエチレン／アクリル酸アルキルコポリマーに対して管形反応器で生成されるエチレン／アクリル酸アルキルコポリマーをさらに例示し特徴づけるならば、関連する融点のデータに関する市販のエチレン／アクリル酸メチルコポリマーの下記一覧表は、管形反応器によるＥＭＡ樹脂はポリマー鎖に沿って非常に異なるＭＡの分布のせいでオートクレーブによるＥＭＡ樹脂に比較してかなり高い融点を有することを示す：
オートクレーブで生成したコポリマー
ＥＭＡ−Ａ１  （ＭＡ  ２１．５重量％）  ｍｐ＝７６℃
ＥＭＡ−Ａ２  （ＭＡ  ２４重量％）  ｍｐ＝６９℃
ＥＭＡ−Ａ３  （ＭＡ  ２０重量％）  ｍｐ＝８０℃
ＥＭＡ−Ａ４  （ＭＡ  ２４重量％）  ｍｐ＝７３℃
管形反応器で生成したコポリマー
ＥＭＡ−Ｔ１  （ＭＡ  ２５重量％）  ｍｐ＝８８℃
ＥＭＡ−Ｔ２  （ＭＡ  ２０重量％）  ｍｐ＝９５℃。
【００５７】
管形反応器で生成したエチレン／アクリル酸アルキルコポリマーとオートクレーブで生成したエチレン／アクリル酸アルキルコポリマーの違いに関するその他の考察については非特許文献２を参照されたい。
【００５８】
本願特許出願人から入手できる本発明で使用するのに適する管形反応器により生成したエチレン／アクリル酸アルキルコポリマーの特定の例については表Ａを参照されたい。
【００５９】
【表１】
2007514799.tif 000002
【００６０】
本発明で有用なエチレン／アクリル酸アルキルコポリマーは、数字の上で約１０以下分の１のメルトインデックスを有するＥＭＡによって証明されるように分子量が著しく変わる可能性がある。ポリエステルを変性するために用いることができるエチレン／アクリル酸アルキルコポリマー成分の具体的な選択は、その変性剤およびそのポリエステルのメルトインデックス、エチレン／アクリル酸アルキルコポリマーとそのポリエステルのそれぞれの軟化温度に関係する延伸温度、およびその予想される延伸の特徴（延伸速度および延伸比）などの均衡化要因によって影響される可能性がある。エチレン／アクリル酸アルキルコポリマーの選択で考慮すべき他の要因には、高い相対分子量のコポリマー（０．７ＭＩを有するＥ／２５重量％ＭＡなど）が関連する弾性回復の向上と、比較的低分子のコポリマー（８ＭＩを有するＥ／２０重量％ＭＡなど）を充填剤（下記参照）と容易に混和させる実際的な能力とが挙げられる。
【００６１】
本発明で有用な組成物は、任意選択的にさらにＣａＣＯ３などの充填剤、ならびにＴｉＯ２などの艶消剤、熱および紫外線（ＵＶ）安定剤、ＵＶ吸収剤、帯電防止剤、停止剤、蛍光増白剤、顔料などの他の添加剤を含むことができる。これらの添加剤はポリエステルフィルムおよび溶融紡糸繊維の業界ではよく知られている。これらの通常の成分は、本発明による組成物中に一般には０．０１から２０重量％、好ましくは０．１から１５重量％の量で存在することができる。
【００６２】
エチレンコポリマーで変性したポリエステルを含む組成物中へのこのような通常の成分の任意選択の取込みは、任意の周知の方法によって行うことができる。この取込みは、例えばドライブレンディングにより、様々な成分の混合物の押出により、通常のマスターバッチ技術により行うことができる。典型的なマスターバッチは、ＣａＣＯ３を７５から９０重量％含むことができる。ＣａＣＯ３とこのエチレンコポリマー変性剤とを含むマスターバッチの使用に注目すべきである。
【００６３】
本発明のフィルム、テープ、および繊維のテナシティ、引張破断荷重、破断点伸び、およびデニールなどの機械的性質は、
・樹脂配合設計（原樹脂、および加えられるＣａＣＯ３、ＵＶ安定剤、顔料などの添加剤のレベルと種類）
・使用されるエチレンコポリマーの量と種類
・加工装置（急冷、スリッティング、延伸、およびアニーリングの構成）、および
・加工条件（押出機のスクリュー構成、温度プロフィールおよびポリマー処理量、延伸とアニーリングの温度およびプロフィール、ライン速度など）
を含めた様々なパラメータを調整することによってバランスをとることができる。
【００６４】
一般にフィルムまたは繊維調製用の製造設備は、装置および加工の条件を変える機能が限られている可能性がある。したがって本明細書中で述べるようにポリエステル樹脂のエチレンコポリマーによる変性は、その調製されるポリエステルフィルム、テープ、および繊維の機械的性質のかなりの改良を実現することができる。
【００６５】
本明細書中で述べるこの熱可塑性組成物は、押出加工によりフィルムまたは繊維を調製するのに適している。
【００６６】
本発明は、ポリエステルとエチレンコポリマーとを含む組成物から調製されるフィルムを提供する。このフィルムは、配向しなくても、一軸方向（例えば縦方向）に配向しても、または二軸方向（例えば縦方向および横方向）に配向してもよい。
【００６７】
このフィルムは、収縮フィルムを含めた種々様々な包装用途に役立つ。上記で示したようにこのフィルムはまた、スリットフィルムテープの調製に有用である。
【００６８】
本発明のフィルムは、当業者に知られている事実上任意のフィルム成形方法により作製することができる。本発明の目的の場合、このフィルムは原則として単層または多層ポリマーフィルムのいずれかであってもよい。それ自体このフィルムおよびフィルム構造体は、様々な方法（例えばインフレートフィルム、機械的延伸など）による配向（一軸または二軸のどちらか）を含む一般的な注型、押出、共押出などにより成形することができる。当業界で一般に行われるように様々な添加剤は、それらの存在がそのフィルムおよびフィルム構造体の特性を実質上変えないという条件で連結層などの存在を含めてそれぞれのフィルム層中に存在することができる。したがって酸化防止剤および熱安定剤、紫外（ＵＶ）線安定剤、顔料および染料、充填剤、艶消剤、滑止め剤、可塑剤、他の加工助剤などの様々な添加剤を使用するのが有利な場合もあると思われる。
【００６９】
上記組成物からの本発明のフィルムの製造は、任意の周知の方法に従って行うことができる。例えばいわゆる「インフレートフィルム」または「フラットダイ」法を用いて上記組成物を押出することにより一次フィルムを製造することができる。インフレートフィルムは、環状ダイを通してこのポリマー組成物を押出し、その得られたチューブラフィルムを空気流で膨張してインフレートフィルムを形成することによって調製される。注型フラットフィルムは、フラットダイを通してこの組成物を押出することによって調製される。そのダイを離れるフィルムを、内部に循環する流体を含有する少なくとも１本のロール（冷却ロール）により、または水槽により冷却して注型フィルムを形成する。本発明のフィルムは、例えば約６０ｃｍ（２フィート）の幅を有することになる。
【００７０】
本発明のフィルムは、そのフィルムの当座の急冷または注型を過ぎてさらに配向することができる。この工程は、融解ポリマーの層流を押出するステップ、この押出物を急冷するステップ、およびこの急冷した押出物を少なくとも一方向に配向するステップを含む。「急冷」は、この用語が本明細書中で用いられる場合、固体フィルム材料を得るためにほぼその融点未満に冷却した押出物について記述する。
【００７１】
このフィルムは、一軸延伸することもできるが、好ましくは機械的および物理的性質の満足しうる組合せを達成するためにフィルムの平面で２つの互いに直角な方向に延伸することにより二軸延伸される。
【００７２】
一軸または二軸延伸フィルムに対する配向および延伸装置は当業界で知られており、本発明のフィルムを生産するために当業技術者により適合させることができる。このような装置および工程の例には、例えば米国特許公報（特許文献１２、特許文献１３、特許文献１４、特許文献１５、特許文献１６、特許文献１７、特許文献１８、および特許文献１９）が挙げられる。
【００７３】
本発明のインフレートフィルムはダブルバブル押出法を用いて配向させることができる。この場合、同時二軸延伸は、一次チューブを押出し、続いて急冷し、再加熱し、次いで内部気体圧力により膨張させて横軸配向を引き起こし、かつ縦軸配向を引き起こすことができる速度で差動速度ニップまたは搬送ローラーにより延伸することによって行うことができる。
【００７４】
配向インフレートフィルムを得るための加工法はダブルバブル技術として当業界で知られており、米国特許公報（特許文献１４）中でパールケ（Ｐａｈｌｋｅ）が述べているように行うことができる。より詳細には一次チューブを環状ダイから溶融押出する。この押出した一次チューブを、結晶化を極力少なくするために速やかに冷却する。次いでその配向温度まで加熱（例えば水槽により）する。フィルム製造装置の配向ゾーンでインフレーションにより二次チューブを形成することによって膨張が両方向に、好ましくは同時に起こるような温度でこのフィルムを放射状に横方向に膨張させ、かつ縦方向に引っ張るかまたは延伸する。このチューブ材料の膨張は、ドローポイントで厚さの急な突然の低下を伴う。次いでこのチューブラフィルムをニップロールに通して再度平らにする。このフィルムは再度膨らませ、アニーリングのステップ（熱固定）を通過させることができ、このステップの間に収縮特性を調整するためにもう一度加熱される。
【００７５】
一実施形態ではフィルムを、そのフィルム中のポリマー鎖を押出方向にほぼ配列させる押出工程によって形成する。高度に一軸延伸した後の線状ポリマーは、その配向方向ではかなりの強度を持つが横方向の強度は低い。この配列により押出方向でフィルムの強度を増すことができ、それはそのスリットフィルムヤーンの長さ寸法に対応する。別法ではこのフィルムを当業技術者には周知のブロー成形工程を通して形成することもできる。
【００７６】
本発明の好ましいフィルムには下記のものが挙げられる：
好ましいフィルム１。上記エチレン／アクリル酸アルキルコポリマー中に上記アクリル酸アルキルが約５から約４０重量％（あるいは３０重量％）の範囲で存在するフィルム。
【００７７】
好ましいフィルム２。上記エチレン／アクリル酸アルキルコポリマー中に上記アクリル酸アルキルが約１０から約３５重量％（あるいは２５重量％）の範囲で存在する好ましいフィルム１のフィルム。
【００７８】
好ましいフィルム３。上記アクリル酸アルキルが、アクリル酸メチル、アクリル酸エチル、およびアクリル酸ブチルからなる群から選択される好ましいフィルム２のフィルム。
【００７９】
好ましいフィルム４。上記アクリル酸アルキルがアクリル酸メチルである好ましいフィルム３のフィルム。
【００８０】
好ましいフィルム５。成分（ｂ）が５から１５重量％の量で存在する好ましいフィルム１から好ましいフィルム４のいずれかのフィルム。
【００８１】
好ましいフィルム６。（ｃ）充填剤、艶消剤、熱および紫外線安定剤、紫外線吸収剤、帯電防止剤、停止剤、蛍光増白剤、顔料、および他の添加剤からなる群から選択される０．０１から２０重量％の少なくとも１種類の追加の成分をさらに含む好ましいフィルム１から好ましいフィルム５のいずれかのフィルム。
【００８２】
好ましいフィルム７。成分（ｃ）が０．１と１５重量％の間の量で存在する好ましいフィルム６のフィルム。
【００８３】
好ましいフィルム８。上記組成物を急冷用の冷却水槽中に押出することによって調製する好ましいフィルム１から好ましいフィルム７のいずれかのフィルム。
【００８４】
好ましいフィルム９。上記組成物を急冷用のチルドロール上に押出することによって調製する好ましいフィルム１から好ましいフィルム７のいずれかのフィルム。
【００８５】
好ましいフィルム１０。上記組成物を環状ダイを通して押出し、空冷による急冷によってチューブ状インフレートフィルムにすることにより調製する好ましいフィルム１から好ましいフィルム７のいずれかのフィルム。
【００８６】
好ましいフィルム１１。上記組成物が、管形反応器で生成されるエチレン／アクリル酸アルキルコポリマーを含む、好ましいフィルム１から好ましいフィルム１０のいずれかのフィルム。
【００８７】
本発明はまた、本発明のフィルムから調製されるスリットフィルムテープを提供する。これら好ましいテープは上記好ましいフィルムから調製されるものである。
【００８８】
一次未配向フィルムを細断し、スリットフィルムテープにし、これを延伸してから巻き取ることができる。このスリットフィルムテープはスリッティング装置により生産することができ、この装置は、支持架台と、それぞれが向い合う刃先群および向い合う端部群を含む複数のほぼ平らな刃と、この刃を支持架台に装着するための装着用構造物と、この支持架台に取り付けられ、刃の露出した刃先を越えて流れに沿った方向にフィルムを送るように配置された送りロールとを備える。その装着用構造物は、刃をほぼ一直線に並び、平行で、一定の間隔を置いた関係に装着するように構成され、これらの刃はそれぞれの刃がその刃先の一つを切断のために露出させるように装着され、かつ隣接する刃の刃先は互いに一定の間隔を置いて配置される。
【００８９】
フィルムを上記のようにテープに細断した後、延伸操作を容易にするためにフィルムを軟化するのに有効な温度に加熱したオーブン中で全長３から６メートル（１０から２０フィート）にわたって延伸操作を行うことになる。一般にどのようなことが起こるかというと、オーブンを通る経路の最初の部分ではフィルムは冷えており、フィルムはオーブンを通過するに従って漸次加熱され軟化する。ネッキングは、入口からオーブンまでの或る一定の距離にあるネックラインで行われる。ネッキングゾーンの位置は、延伸速度、オーブンの温度、およびフィルム材料の性質と厚さを含めた複数の要因によって決まる。一般の予備延伸後のテープは、例えば約１２０ミクロンの厚さと約３ｃｍから約１５ｃｍの幅を有することができる。延伸後、最終のテープは、約３０から５０ミクロンの厚さと約１ｃｍから約５ｃｍの幅を有する。特定の目的に対してはテープの幅をより広くまたはより狭くすることができる。
【００９０】
延伸比は一般には約２：１から約１６：１の範囲にあることができ、一部の組成物では典型的な延伸比は約４：１から約１０：１であるはずである。縦延伸が行われる距離は、使用される技術により変わる可能性がある。ショートドローでは延伸は数インチの距離にわたって行われ、他の技術ではずっと長い距離を必要とする。
【００９１】
上記で言及したように繊維もまた、遠心紡糸、溶融紡糸、スパンボンディング、およびメルトブロー成形を含めた押出法で直接調製することができる。
【００９２】
遠心紡糸では繊維は、ポリマー溶融物が高速で回転する供給源から加速されるに従って形成される。加熱炉からの融解材料は回転スピンナに移され、繊維は遠心力が紡糸装置の側部にある小さな孔を通してこの材料を押し出すに従って生成される。
【００９３】
溶融紡糸では繊維形成物質を溶融して紡糸口金を通して押出し、次いで冷却により直接固化する。溶融紡糸繊維は、異形断面形状（円形、三裂形、五裂形、八裂形、その他）の紡糸口金から押出することもできる。インライン式延伸は、制御された温度および速度で回る幾組かの回転ロールに移動スレッドラインを巻き付けることによって行われる。その特定の溶融紡糸法および後続の加工段階によっては生成物をモノフィラメント、ヤーン、トウ、または不織布（例えばスパンボンド）として回収することができる。溶融紡糸に関する一般的な参考文献として非特許文献３を参照されたい。
【００９４】
スパンボンディングは、繊維が溶融紡糸されるに従ってその繊維から不織布ウェブを直接レイダウンするものである。紡糸口金を通して連続繊維を押出し、加速し（ロールまたは噴流を媒介して）、移動ベルト上に広げて不織布シートを形成する。接着は融解した繊維の交錯点で起こる。
【００９５】
メルトブロー成形は、ダイチップを通して繊維を押出し、高温高速の空気により細くし（またばらばらにし）、移動ベルトまたはスクリーン上に堆積させて細い（低デニール）繊維の繊維ウェブを形成する別の直接レイダウン法である。
【００９６】
形成した後、スパンボンド（Ｓ）およびメルトブロー（Ｍ）繊維ウェブは両方ともカレンダ加工によってさらに接合および／またはパターン加工することができる。多層不織布（例えばＳＭＳ、ＳＭＭＳ、ＳＭＭＭＳ）もまた、本発明の繊維から調製することができる。
【００９７】
本発明はさらに、上記の組成物から調製される溶融紡糸繊維を提供する。好ましい溶融紡糸繊維には下記のものが挙げられる：
好ましい溶融紡糸繊維Ａ。上記エチレン／アクリル酸アルキルコポリマー中に上記アクリル酸アルキルが約５から約４０重量％（あるいは３０重量％）の範囲で存在する繊維。
【００９８】
好ましい溶融紡糸繊維Ｂ。上記エチレン／アクリル酸アルキルコポリマー中に上記アクリル酸アルキルが約１０から約３５重量％（あるいは２５重量％）の範囲で存在する好ましい溶融紡糸繊維Ａの繊維。
【００９９】
好ましい溶融紡糸繊維Ｃ。上記アクリル酸アルキルが、アクリル酸メチル、アクリル酸エチル、およびアクリル酸ブチルからなる群から選択される好ましい溶融紡糸繊維Ｂの繊維。
【０１００】
好ましい溶融紡糸繊維Ｄ。上記アクリル酸アルキルがアクリル酸メチルである好ましい溶融紡糸繊維Ｃの繊維。
【０１０１】
好ましい溶融紡糸繊維Ｅ。成分（ｂ）が５から１０重量％の量で存在する好ましい溶融紡糸繊維Ａから好ましい溶融紡糸繊維Ｄのいずれかの繊維。
【０１０２】
好ましい溶融紡糸繊維Ｆ。（ｃ）充填剤、艶消剤、熱および紫外線安定剤、紫外線吸収剤、帯電防止剤、停止剤、蛍光増白剤、顔料、および他の添加剤からなる群から選択される０．０１から１５重量％の少なくとも１種類の追加の成分をさらに含む好ましい溶融紡糸繊維Ａから好ましい溶融紡糸繊維Ｅのいずれかの繊維。
【０１０３】
好ましい溶融紡糸繊維Ｇ。成分（ｃ）が０．１と５重量％の間の量で存在する好ましい溶融紡糸繊維Ｆの繊維。
【０１０４】
好ましい溶融紡糸繊維Ｈ。上記組成物が、管形反応器で生成されるエチレン／アクリル酸アルキルコポリマーを含む、好ましい溶融紡糸繊維Ａから好ましい溶融紡糸繊維Ｇのいずれかの繊維。
【０１０５】
不織布を上記のように溶融紡糸繊維から調製することができる。好ましい不織布は、上記の好ましい繊維から調製される。
【０１０６】
織物または編物を上記のように溶融紡糸繊維から調製することができる。好ましい織物または編物は、上記の好ましい繊維から調製される。
【０１０７】
配向フィルムは種々様々な包装用途に使用される。上記のように本発明のフィルムはまた、スリットテープ繊維の調製に使用することもできる。
【０１０８】
スリットテープ繊維を含めた本明細書中で述べた繊維は、コード、撚り糸、またはロープの調製に役立つ。複数本の繊維を、例えば撚る、組む、交絡させるなどによって結合してコードを形成する。撚り糸は、一般にはロープよりも少ない本数の繊維を含有し、直径が小さい。これらのコード、撚り糸、またはロープは、断面がほぼ円形でもまた平坦でもよい。コードおよび撚り糸は、靴ひも、バッグ用の肩ひも、ブリーフケースなどに使用することができ、また包装用途に用いることもできる。ロープは、種々様々な産業または海洋用途に用いることができる。コード、撚り糸、またはロープはまた、さらに交絡（編組によるなど）させて、魚網、荷役ネット（ｃａｒｇｏ  ｎｅｔ）などの比較的開放的な構造を有するネットを調製することができる。
【０１０９】
本発明のスリットテープ繊維は、カーペットのふさ飾り、人工芝、マット材料などのためのモノフィラメント繊維として用いることができる。これらはまたストラッピング（ｓｔｒａｐｐｉｎｇ）として用いることもできる。接着剤を塗布すればこれらを家具のストラッピングまたは結合材などの用途の接着テープとして用いることができる。
【０１１０】
織物または編物を上記のようにスリットテープ繊維または溶融紡糸繊維から調製することができる。一般に織物は、編物よりも目の詰んだ構造を有することができる。本明細書中で述べたように調製されたポリエステルヤーンは、フィルター、防水シート、帆、ボート・トップ（ｂｏａｔ  ｔｏｐ）、覆い、天幕、テント、脱出スライド、天蓋、横断幕、建築用（例えば屋根ふき用）の膜、機械ベルト、スーツケースまたは梱包材料のライナー、高荷重袋地、カーペット基布、ブックカバー、履物、室内装飾材料（家庭用家具、自動車、ボート、航空機などに使用する）、衣料品、農業用シート（種子管理、雑草防除、造園、温室、およびサイロに使用する）、および地盤用シート（侵食管理および土壌保全）などの用途に用いられる布に織ることができる。編組布は、食品雑貨、薪などのかさばった材料を運ぶのに用いられる袋地、ならびに建設および産業用のネットに使用することができる。
【０１１１】
本明細書中で述べた変性ポリエステル組成物を用いた織布は、特に高荷重袋地の場合にずれを起す傾向が少ない。
【０１１２】
本発明の不織布は、おむつおよび個人衛生用に用いられる他の物品、例えば、成人の失禁用および女性用衛生製品など、医療用衣料品、例えば、帽子、ガウン、ブーティ、マスクを含めた個人の保護装具など、衛生保護備品、例えば、カーテン、覆い、毛布など、詰物、耐久紙、雑巾、包装紙、横断幕、カーペット基布、地盤用シート、農業用シート、室内装飾材料、衣料品、フィルター、ライナー、建物の中の熱および水分管理用の建設用ラップ、または屋根ふき用の膜に使用することができる。
【０１１３】
カーペット基布についてはその布の収縮は、４５℃で好ましくは２．５％未満である。強度、寸法安定性、およびカーペットに対する形態を付与するために製織したカーペット基布がカーペット用の一次基布として一般に用いられる。これらは本発明のスリットテープ繊維から調製することができる。
【０１１４】
カーペット二次基布は、カーペットヤーンを固定する支持体を形成するために用いることができる。これらを不織布材料から調製することができる。本発明の溶融紡糸繊維は、カーペット二次基布として有用な不織布支持体を調製するのに役立つ。
【０１１５】
地盤用シートは、道路の品質を改良するために砂利および舗床層の下の道路中に用いることができる。地盤用繊維布は、幅約２．５ｍｍのポリエステルテープを製織することによって一般に製造される。地盤用シートはまた、溶融紡糸繊維から得られるスパンボンド不織布材料からも調製される。地盤用シートに対する収縮基準は、カーペット基布に対する基準ほど厳しくない。しかしながら耐穿孔性が地盤用シートにとっては好ましい。
【０１１６】
下記の実施例は単に例示であり、本発明の範囲を限定するものと解釈されるべきではない。
【実施例】
【０１１７】
（実施例１および２）
ポリエステル組成物の引張特性を測定して１８０℃（繊維、スリットテープ、または二軸延伸フィルムを製造する工業的装置上でＰＥＴ組成物を延伸するために標準的に用いられる温度）における延伸適性を評価するためにプレートを調製した。
【０１１８】
（使用した材料）
ＰＥＴ−１：ＡＫＺＯからＢＧＤＱとして入手できる固有粘度（ＩＶ）１．０（高粘度）を有するＰＥＴホモポリマーであり、ＤＥＧが１２０００ｍｇ／ｋｇ、酸末端基が４０ｍｇ／ｋｇ。
【０１１９】
ＥＭＡ−１：ＭＩ（２．１６ｋｇの分銅を用いるＡＳＴＭ  Ｄ−１２３８、１９０℃）が２ｇ／１０分のアクリル酸メチルを２４重量％含むエチレン／アクリル酸アルキルコポリマー。
【０１２０】
（樹脂配合）
比較例Ｃ１：ＰＥＴ−１（１００％）
実施例１：ＰＥＴ−１（９５％）＋ＥＭＡ−１（５％）
実施例２：ＰＥＴ−１（９０％）＋ＥＭＡ−１（１０％）
【０１２１】
コリン（Ｃｏｌｌｉｎ）プレス上で次の条件を用いて圧縮成形によりプレートを作製した：
予備加熱：２７０℃および圧力１０バールで４分間
加熱：２７０℃および圧力１５０バールで２分間
プレートサイズ：１５０×１５０×２ｍｍ
【０１２２】
引張特性は、ＡＳＴＭ１７０８に従って１８０℃で測定した（１ブレンド当たりの測定値２０個）。
【０１２３】
【表２】
2007514799.tif 000003
【０１２４】
これらの試験結果は、ポリエステル中への５から１０％のエチレン／アクリル酸アルキルコポリマーの添加が、ポリエステル組成物の引張強さおよび破断点伸びなどの機械的性質を改良したことを立証した。これらの結果に基づいて本発明者等は、テープ、繊維、または二軸延伸フィルムを製造する生産設備上での延伸適性を大いに高めることができると予想している。
【０１２５】
（実施例３および４）
フィルムをポリエステル組成物から調製した。テープをこのフィルムから切り取り、次いで高温で延伸した。次にその引張特性を室温で評価した。
【０１２６】
（使用した材料）
ＰＥＴ−２：本願特許出願人からクリスター（Ｃｒｙｓｔａｒ）（登録商標）として入手できる固有粘度０．５８を有するＰＥＴホモポリマー。
【０１２７】
（樹脂配合）
比較例Ｃ２およびＣ３：ＰＥＴ−２（１００％）
実施例３および４：ＰＥＴ−２（９５％）＋ＥＭＡ−１（５％）
【０１２８】
試料を２８ｍｍ二軸スクリュー押出機中で混合し、コートハンガーダイを通して押出し、冷却ロール上に急冷キャストして厚さ５から６ミルのフィルムを得た。４分の１インチ幅（６ｍｍ）のテープをフィルムから縦方向に切り取った。次いでこれらのテープを７５℃に保ったオーブンを備えた引張試験機中で、毎分２，０００％の速度で元の長さの４倍および６倍まで延伸した。次いで引張特性を室温において毎分１００％で引き伸ばすことにより測定し、表２に記録した。
【０１２９】
【表３】
2007514799.tif 000004
【０１３０】
これらの結果は、高温で延伸され、室温で試験されるフィルムの機械的性質を改良することを示している。
【国際調査報告】
2007514799.tif 000005
2007514799.tif 000006
2007514799.tif 000007
2007514799.tif 000008
2007514799.tif 000009
2007514799.tif 000010